(57)【要約】【課題】トナーの平均粒子径Ｄと着色剤としてトナーに含有される酸化鉄粒子の平均粒子径ｄとの比（ｄ／Ｄ）を所定範囲に設定し、また、酸化鉄粒子の残留磁化σｒと飽和磁化σｓとの比（σｒ／σｓ）を所定値以下に設定することにより、画像のかぶり効率的に抑制することが可能な静電現像トナー提供する。【解決手段】トナーの平均粒子径Ｄと着色剤としてトナーに含有される酸化鉄粒子の平均粒子径ｄとの比（ｄ／Ｄ）の値を０．０１〜０．０３の範囲に設定し、また、酸化鉄粒子の残留磁化σｒと飽和磁化σｓとの比（σｒ／σｓ）の値を０．３以下に設定する。【選択図】　なし【特許請求の範囲】
【請求項１】
感光ドラムの周面に形成された感光体層に静電潜像を形成し、感光ドラムに対して接触されている非磁性現像ローラから静電潜像にトナーを供給して静電潜像を現像する画像形成装置に使用される静電現像トナーであって、
前記静電現像トナーは、樹脂粒子中に酸化鉄粒子が含有されており、
前記静電現像トナーの平均粒子径Ｄと前記酸化鉄粒子の平均粒子径ｄとの
比（ｄ／Ｄ）が、０．０１〜０．０３の範囲にあることを特徴とする静電現像トナー。
【請求項２】
前記酸化鉄粒子は、７９．６ｋＡ／ｍの磁場において３〜７ｋＡ／ｍの保持力Ｈｃを有するとともに、残留磁化σｒと飽和磁化σｓとの比（σｒ／σｓ）が０．３以下であることを特徴とする請求項１に記載の静電現像トナー。
【請求項３】
感光ドラムの周面に形成された感光体層に静電潜像を形成し、感光ドラムに対して接触されている非磁性現像ローラから静電潜像にトナーを供給して静電潜像を現像する画像形成装置に使用される静電現像トナーであって、
前記静電現像トナーは、樹脂粒子中に酸化鉄粒子が含有されており、
前記酸化鉄粒子は、７９．６ｋＡ／ｍの磁場において３〜７ｋＡ／ｍの保持力Ｈｃを有するとともに、残留磁化σｒと飽和磁化σｓとの比（σｒ／σｓ）が０．３以下であることを特徴とする静電現像トナー。
【請求項４】
前記酸化鉄粒子は、球形状を有することを特徴とする請求項１乃至請求項３のいずれかに記載の静電現像トナー。
【請求項５】
前記酸化鉄粒子は、トナーに対して４〜７ｖｏｌ％含有されていることを特徴とする請求項１乃至請求項３のいずれかに記載の静電現像トナー。
【発明の詳細な説明】
【０００１】
【発明の属する技術分野】
本発明は、感光ドラムの感光体層上に形成された静電潜像をトナーにより現像する、所謂、電子写真方式により画像を形成するプリンタ、コピー、ファクシミリ等の画像形成装置に使用される静電現像トナーに関し、特に、トナーの平均粒子径Ｄと着色剤としてトナーに含有される酸化鉄粒子の平均粒子径ｄとの比（ｄ／Ｄ）を所定範囲に設定し、また、酸化鉄粒子の残留磁化σｒと飽和磁化σｓとの比（σｒ／σｓ）を所定値以下に設定することにより、画像のかぶりを効率的に抑制することが可能な静電現像トナーに関するものである。
【０００２】
【従来の技術】
従来より、感光ドラムの感光体層上に形成された静電潜像を、着色剤を含有するトナー粒子にシリカ微粒子等の外添剤を外添した静電現像トナーを使用して現像する電子写真方式により画像を形成するように構成された各種の画像形成装置が提案されている。
【０００３】
例えば、特開平５−３４１５５６号公報には、レーザ等の光源を介して潜像担持体の感光層上に静電潜像を形成し、潜像担持体に接触されているトナー担持体から静電潜像に対してトナーを供給して静電潜像を現像する画像形成装置に使用されるトナーであって、カーボンブラック等の着色剤を含む結着樹脂中に鉄酸化物を２０〜５０ｗｔ％含有させた一成分トナーが記載されている。
【０００４】
また、特開平１１−１４３１２１号公報には、静電潜像保持体の感光層上に静電潜像を形成し、現像材担持体（現像ロール）からトナーを供給して静電潜像を現像する画像形成装置に使用されるトナーであって、トナー粒子に対して、飽和磁化σｓが５Ａ・ｍ２／ｋｇ以下、残留磁化σｒが３Ａ・ｍ２／ｋｇ以下の磁性粉を外添したトナーが記載されている。
【０００５】
【特許文献１】
特開平５−３４１５５６号公報（第２頁、第３頁、図１）
【特許文献２】
特開平１１−１４３１２１号公報（第２頁〜第５頁）
【０００６】
【発明が解決しようとする課題】
ところで、画像かぶりの抑制等の各種の目的で、トナー中に金属酸化物等の磁性粉を含有させる場合、かかる磁性粉のトナーに対する含有量は勿論のこと、その他磁性粒子の飽和磁化σｓ、残留磁化σｒ等の各種の磁性特性を考慮する必要がある。
【０００７】
しかしながら、前記特開平５−３４１５５６号公報に記載されたトナーでは、トナーに対する鉄酸化物の含有量を２０〜５０ｗｔ％とする点については記載されているが、含有量以外の鉄酸化物の磁性特性については何等勘案されていない。
【０００８】
また、前記特開平１１−１４３１２１号公報に記載されたトナーでは、トナー外添される磁性粉の飽和磁化σｓ、残留磁化σｒについては、それぞれ５Ａ・ｍ２／ｋｇ以下、３Ａ・ｍ２／ｋｇ以下の点につき勘案されてはいるが、前記特開平５−３４１５５６号公報の場合と同様、磁性粉に関してその他の磁性特性については何等勘案されてはいない。
【０００９】
本発明者等は、トナーに含有される酸化鉄粒子に関して、酸化鉄粒子が有する各種の磁性特性が画像形成に与える影響につき種々実験を行って鋭意検討を重ねた結果、トナーの粒子径と酸化鉄粒子の粒子径との関係、又、酸化鉄粒子の飽和磁化σｓと残留磁化σｒとの関係は、画像かぶりの抑制に重要な影響を与えることを見出し、本発明をなすに至ったものであり、トナーの平均粒子径Ｄと着色剤としてトナーに含有される酸化鉄粒子の平均粒子径ｄとの比（ｄ／Ｄ）を所定範囲に設定し、また、酸化鉄粒子の残留磁化σｒと飽和磁化σｓとの比（σｒ／σｓ）を所定値以下に設定することにより、画像のかぶりを効率的に抑制することが可能な静電現像トナー提供することを目的とする。
【００１０】
【課題を解決するための手段】
前記目的を達成するため請求項１に係る静電現像トナーは、感光ドラムの周面に形成された感光体層に静電潜像を形成し、感光ドラムに対して接触されている非磁性現像ローラから静電潜像にトナーを供給して静電潜像を現像する画像形成装置に使用される静電現像トナーであって、前記静電現像トナーは、樹脂粒子中に酸化鉄粒子が含有されており、前記静電現像トナーの平均粒子径Ｄと前記酸化鉄粒子の平均粒子径ｄとの比（ｄ／Ｄ）が、０．０１〜０．０３の範囲にあることを特徴とする。
【００１１】
請求項１の静電現像トナーでは、静電現像トナーの平均粒子径Ｄと酸化鉄粒子の平均粒子径ｄとの比（ｄ／Ｄ）を、０．０１〜０．０３の範囲に設定したので、画像かぶりを効率的に抑制することが可能となる。尚、前記比（ｄ／Ｄ）の値がかかる範囲を外れると、画像かぶりが多くなる。
【００１２】
また、請求項２に係る静電現像トナーは、請求項１の静電潜像トナーにおいて、前記酸化鉄粒子は、７９．６ｋＡ／ｍの磁場において３〜７ｋＡ／ｍの保持力Ｈｃを有するとともに、残留磁化σｒと飽和磁化σｓとの比（σｒ／σｓ）が０．３以下であることを特徴とする。請求項２の静電現像トナーでは、酸化鉄粒子が７９．６ｋＡ／ｍの磁場において３〜７ｋＡ／ｍの保持力Ｈｃを有するとともに、酸化鉄粒子における残留磁化σｒと飽和磁化σｓとの比（σｒ／σｓ）が０．３以下であるので、非磁性現像ローラを使用する非磁性現像プロセスにおいては、飽和磁化σｓが大きくても残留磁化σｒが小さい場合にはトナー間の磁気的凝集力は弱くなってトナー間の凝集を防止でき、また、残留磁化σｒと飽和磁化σｓとの比（σｒ／σｓ）が小さければトナーの流動性を悪化させることなく静電潜像を現像することができる。この結果、画像かぶりを効率的に抑制することが可能となる。尚、これに対して、残留磁化σｒが小さくて且つ飽和磁化σｓも小さい場合（両者の比（σｒ／σｓ）が大きい場合）には、酸化鉄自体の磁化力が弱くなって、トナー全体の帯電性が不均一となることから、画像かぶりが発生し易くなる。
【００１３】
更に、請求項３に係る静電現像トナーは、感光ドラムの周面に形成された感光体層に静電潜像を形成し、感光ドラムに対して接触されている非磁性現像ローラから静電潜像にトナーを供給して静電潜像を現像する画像形成装置に使用される静電現像トナーであって、前記静電現像トナーは、樹脂粒子中に酸化鉄粒子が含有されており、前記酸化鉄粒子は、７９．６ｋＡ／ｍの磁場において３〜７ｋＡ／ｍの保持力Ｈｃを有するとともに、残留磁化σｒと飽和磁化σｓとの比（σｒ／σｓ）が０．３以下であることを特徴とする。
【００１４】
請求項３の静電現像トナーでは、前記請求項２の場合と同様、酸化鉄粒子が７９．６ｋＡ／ｍの磁場において３〜７ｋＡ／ｍの保持力Ｈｃを有するとともに、酸化鉄粒子における残留磁化σｒと飽和磁化σｓとの比（σｒ／σｓ）が０．３以下であるので、非磁性現像ローラを使用する非磁性現像プロセスにおいては、飽和磁化σｓが大きくても残留磁化σｒが小さい場合にはトナー間の磁気的凝集力は弱くなってトナー間の凝集を防止でき、また、残留磁化σｒと飽和磁化σｓとの比（σｒ／σｓ）が小さければトナーの流動性を悪化させることなく静電潜像を現像することができる。この結果、画像かぶりを効率的に抑制することが可能となる。
【００１５】
また、請求項４に係る静電現像トナーは、請求項１乃至請求項３のいずれかの静電現像トナーにおいて、前記酸化鉄粒子は、球形状を有することを特徴とする。請求項４の静電現像トナーでは、酸化鉄粒子が球形状を有していることから、異形状に形成されている場合に比して、トナーを均一に帯電することができ、これより画像かぶりを有効に抑制することができる。
【００１６】
更に、請求項５に係る静電現像トナーは、請求項１乃至請求項３のいずれかの静電現像トナーにおいて、前記酸化鉄粒子は、トナーに対して４〜７ｖｏｌ％含有されていることを特徴とする。請求項５の静電現像トナーでは、着色剤としての酸化鉄粒子がトナーに対して４〜７ｖｏｌ％含有されていることから、画像かぶりを抑制しつつ適切な印字濃度で画像形成することができる。また、酸化鉄粒子の含有量が４〜７ｖｏｌ％の範囲である場合には、画像形成に伴う酸化鉄粒子による感光ドラムの感光層の削れ量を許容範囲に抑えることができる。
【００１７】
尚、酸化鉄粒子の含有量が、４ｖｏｌ％よりも少ない場合には、画像濃度が低くなって視認性が悪化してしまい、また、７ｖｏｌ％よりも多い場合には、画像かぶりが発生し易くなる。
【００１８】
【発明の実施の形態】
以下、本発明に係る静電現像トナーについて、本発明を具体化した実施形態に基づき説明する。
【００１９】
［画像形成装置について］
先ず、本実施形態に係る静電現像トナーが使用される画像形成装置としてのレーザプリンタについて、図１及び図２に基づき説明する。図１はレーザプリンタの縦断側断面図、図２はレーザプリンタの現像ユニット及び感光ドラム部分の拡大側面図である。
【００２０】
図１において、本発明の実施態に係るレーザプリンタ１は、本体ケース２と、画像形成の為の記録媒体としての用紙Ｐを給紙するフィーダユニット１０と、画像形成のための帯電、露光、現像、転写、回収等の工程が順次行われる感光体である感光ドラム２０と、感光ドラム２０から用紙Ｐに転写された転写画像を用紙Ｐに定着させるための定着ユニット７０と、画像が定着された用紙Ｐを搬送路ＰＰに沿って排出するための排紙トレイ７７とを備えて構成されている。
【００２１】
レーザプリンタ１はまた、感光ドラム２０を回動するための図示しない駆動手段を備えており、更に感光ドラム２０の周囲に沿って順に、駆動手段により回動される感光ドラム２０上に静電潜像を形成するレーザスキャナユニット３０と、感光ドラム２０上に形成された静電潜像をトナーにより現像するための現像ローラ５６を有する現像ユニット５０と、感光ドラム２０上に現像されたトナー画像を用紙Ｐに転写する転写ローラ６０と、転写後の感光ドラム２０に残された残留電位を除去する除電ランプ４１と、転写ローラ６０による転写の後に感光ドラム２０に残留した残留トナーを感光ドラム２０を用いて所定のタイミングで現像ユニット５０に戻すために、除電ランプ４１により除電した後の感光ドラム２０上の残留トナーを一時的に吸着して且つ吐き出してならすクリーニングローラ４２と、除電及びならし後の感光ドラム２０を静電潜像形成可能に帯電させるための帯電器４０とを備えて構成されている。
【００２２】
また、フィーダユニット１０は、本体ケース２の後端部に位置する上部のフィーダ部ケース３内に配置された、用紙Ｐと略同様の幅寸法を有する用紙押圧板１１を備える。用紙押圧板１１は、その後端部において揺動可能に枢支されている。用紙押圧板１１の前端部には、圧縮バネ１２が設けられており、該圧縮バネ１２により用紙押圧板１１は上側に弾性付勢される。用紙押圧板１１には、左右方向に延びる給紙ローラ１３が、回転自在に枢支されている。給紙ローラ１３は、図示外の駆動系により、給紙のタイミングで回転駆動されるように構成されている。フィーダユニット１０はまた、フィーダ部ケース３内に、定形カット紙からなる用紙Ｐを複数枚収容可能な給紙カセット１４が傾斜状に着脱自在に装着されており、給紙ローラ１３の回転により、給紙カセット１４に収容された用紙Ｐのうち、上側の用紙Ｐから１枚ずつ給紙されるように構成されている。更に、フィーダユニット１０は、用紙Ｐの重送を防止する為に、給紙ローラ１３の下側に分離部材１５を備えており、この分離部材１５は、圧縮バネ１６により給紙ローラ１３に弾性付勢されている。給紙ローラ１３よりも搬送方向（図１において、後方から前方向き）下流側には、給紙された用紙Ｐの先端を揃える１対のレジストローラ１７及び１８が回転可能に夫々枢支されている。
【００２３】
図１及び図２において、感光ドラム２０は、正帯電性の材料から構成されており、例えば、正帯電性のポリカーボネイトを主成分とする有機感光体からなる。より具体的には、図２に示すように、感光ドラム２０は、例えば、円筒状でアルミ製の円筒スリーブ２１を本体として、その外周部に、ポリカーボネートに光導電性樹脂を分散させた所定厚さ（例えば、初期膜厚は、３０〜５０μｍに設定されている）の光導電層２２を形成した中空状のドラムから構成されており、円筒スリーブ２１を接地した状態で、本体ケース２に回転自在に枢支されている。即ち、感光ドラム２０上に形成されたプラス極性（正帯電）の静電潜像に対して、プラス極性に帯電したトナー５３を反転現像方式で現像するように構成されている。感光ドラム２０は、駆動手段により、側面視で時計回りに回転駆動されるように構成されている。
【００２４】
図１において、レーザスキャナユニット３０は、感光ドラム２０の下側に配設されており、感光ドラム２０上に静電潜像を形成する為のレーザ光Ｌを発生するレーザ発生器３１、回転駆動されるポリゴンミラー（５面体ミラー）３２、一対のレンズ３３及び３４、並びに一対の反射ミラー３５及び３６を含んで構成されている。
【００２５】
帯電器４０は、例えば、タングステンなどからなる帯電用ワイヤからコロナ放電を発生させる正帯電用のスコロトロン型の帯電器から構成されている。本実施の形態では、クリーナーレス方式を採るが、帯電器４０は感光ドラム２０に対して非接触に対向配置されており、感光ドラム２０上の残留トナーが帯電器４０に付着しないように構成されている。
【００２６】
本体ケース２に設けられた除電ランプ４１は、例えば、ＬＥＤ（レーザ発光ダイオード）、ＥＬ（ＥｌｅｃｔｒｏＬｕｍｉｎｅｓｃｅｎｃｅ）、蛍光灯などの光源を備えて構成されており、転写後に感光ドラム２０に残留する電荷を光Ｌｅを照射することにより、除去（除電）する。
【００２７】
クリーニングローラ４２は、バイアス電圧を変化させることにより、吸引モードにおいて、転写ローラ６０による転写の後に感光ドラム２０に残留した残留トナー５３を一旦吸収し、吐き出しモードにおいて、感光ドラム２０上で行われる次の露光、現像、転写等の妨げとならないタイミングで、吸収した残留トナー５３を感光ドラム２０に吐き出してならすことにより、残留トナー５３を感光ドラム２０上より現像ユニット５０に戻すように構成されている。かかるクリーニングローラ４２は、例えば、バイアス電圧印加可能なシリコンゴムやウレタンゴムなどからなる導電性を有する発泡弾性体から構成されている。
【００２８】
尚、クリーニングローラ４２は感光ドラム２０に接触しているが、前記のようにシリコンゴムやウレタンゴムの発砲弾性体から構成されているので感光ドラム２０との摩擦は低減され、そのクリーニング動作時に感光ドラム２０の光導電層２２を削ってしまうことはない。
【００２９】
図１及び図２において、現像ユニット５０は、現像部ケース４内に着脱可能に装着された二重円筒状のトナーボックス５１を備えている。トナーボックス５１は、回転駆動されるアジテータ５２と、電気絶縁性を有する正帯電性のトナー５３とを収容する。トナーボックス５１の前側には、トナーボックス５１に形成されたトナー供給口５１ａを介してアジテータ５２の回転により供給されたトナー５３を貯蔵するトナー貯蔵室５４が形成されている。トナー貯蔵室５４には、供給ローラ５５がその長手方向に水平に配設され、回転可能に枢支されている。更に、トナー貯蔵室５４の前側を仕切るように且つ供給ローラ５５と感光ドラム２０とに夫々接するように、現像ローラ５６がその長手方向に水平に配設され、回転可能に枢支されている。
【００３０】
供給ローラ５５は、シリコンゴムやウレタンゴムなどからなる導電性を有する発泡弾性体から構成されている。また、現像ローラ５６は、図２に示すように感光ドラム２０と接触することにより、ニップ部Ｎを構成し、更に、シリコンゴムやウレタンゴムなどからなる導電性のリジッドなローラである。本実施形態のレーザプリンタ１では例えば、正帯電性のトナー及び正帯電性のポリカーボネイトを主成分とする有機感光体からなる感光ドラム２０を用いているので、ウレタンゴムが現像ローラ５６の材料とされる。
【００３１】
尚、感光ドラム２０に対する現像ローラ５６のニップ圧（当接圧）は、５０〜３５０ｋＰａの範囲に設定されている。かかるニップ圧が５０ｋＰａ以下に低くなると、現像ローラ５６における偏心状態が直接画像に現れることとなって画像に歪が発生してしまい、また、ニップ圧が３５０ｋＰａ以上に高くなると、現像ローラ５６を駆動するためのトルクが大きくなり過ぎて、その駆動上支障が発生する。
【００３２】
図２に示すように、現像ユニット５０における現像部ケース４にはトナー貯蔵室５４が設けられており、トナー貯蔵室５４は、供給ローラ５５の上側の上部空間Ｓを大きく設けて形成されている。
【００３３】
図１及び図２において、現像部ケース４には、ステンレス製またはリン青銅製の薄い板状の弾性を有する層厚規制ブレード５７が下向きに取り付けられている。
【００３４】
層厚規制ブレード５７の下端部に形成された屈曲部５７ａが、現像ローラ５６に押圧状態で接触しており、供給ローラ５５から供給されて現像ローラ５６の表面に層状に付着したトナー５３の層厚が、この層厚規制ブレード５７で所定厚さ（約７〜１２μｍ）に規制される。
【００３５】
転写ローラ６０は、感光ドラム２０の上側に接するように設けられ回転自在に枢支され、シリコンゴムやウレタンゴムなどからなる導電性を有する発泡弾性体から構成されている。
【００３６】
定着ユニット７０は、感光ドラム２０よりも搬送方向下流側に設けられ、周知のハロゲンランプを内蔵した加熱用ローラ７１と押圧ローラ７２とからなり、用紙Ｐの下面に転写されたトナー画像が加熱されつつ押圧されて用紙Ｐに定着される。
【００３７】
用紙搬送用の１対の搬送ローラ７５及び排紙トレイ７７は、定着ユニット７０の搬送方向下流側に夫々設けられている。
【００３８】
本実施の形態によれば、図１に示すように、給紙ローラ１３、感光ドラム２０、定着ユニット７０及び排紙トレイ７７は、略直線形状に延びる搬送経路ＰＰに沿って給紙カセット１４から給紙された用紙Ｐを搬送するように構成されている。
【００３９】
［トナーについて］
本実施形態におけるトナーは、正帯電性のものであり、例えば、真球形状に近いスチレンアクリルなどからなる重合樹脂トナーからなる非磁性一成分トナーであり、かかる重合樹脂トナー粒子中には着色剤としての略球形状を有する酸化鉄粒子が、トナーに対して４〜７ｖｏｌ％含有されているとともに、互いに粒子径が異なり流動性を付与する２種類のシリカ微粒子、ワックス、荷電制御剤等の各種の外添剤が添加されている。
【００４０】
尚、トナーは前記重合トナーの他に、粉砕トナーを用いてもよい。
【００４１】
ここに、酸化鉄粒子は略球形状を有していることから、異形状に形成されている場合に比して、トナーを均一に帯電することができ、これより画像かぶりを有効に抑制することができる。また、着色剤としての酸化鉄粒子がトナーに対して４〜７ｖｏｌ％含有されていることから、画像かぶりを抑制しつつ適切な印字濃度で画像形成することができる。また、酸化鉄粒子の含有量が４〜７ｖｏｌ％の範囲である場合には、画像形成に伴う酸化鉄粒子による感光ドラムの感光層の削れ両を許容範囲に抑えることができる。
【００４２】
続いて、前記した酸化鉄粒子について、保持力Ｈｃ、飽和磁化σｓ、残留磁化σｒ、平均粒子径ｄが相互に異なる６種類の酸化鉄粒子を製造するとともに、各酸化鉄粒子を含有させた６種類のトナー（実施例１〜４、比較例１、２の６種類）を調整し、各トナーについて画像形成初期のかぶり値と６０００枚印字後におけるかぶり値とを測定した。
【００４３】
実施例１〜４、比較例１、２のトナーに使用された酸化鉄粒子の保持力Ｈｃ、飽和磁化σｓ、残留磁化σｒ、平均粒子径ｄ、及び、各トナーについて測定されたトナーの平均粒子径Ｄが、下記表１に記載されている。
【００４４】
【表１】
2004117936.tif 000002
【００４５】
１．各実施例のトナーについて
▲１▼実施例１
実施例１のトナーに使用された酸化鉄粒子に関し、各種物性値が表１に示されている。
【００４６】
（保持力Ｈｃ（ｋＡ／ｍ））
測定磁場１ｋＯｅ（９７．６ｋＡ／ｍ）で測定された保持力Ｈｃは、４．７０ｋＡ／ｍ（５９ｅＯ）であった。
【００４７】
（飽和磁化σｓと残留磁化σｒ）
飽和磁化σｓは、６６．７Ａｍ２／ｋｇであり、また、残留磁化σｒは、５Ａｍ２／ｋｇであった。これより、残留磁化σｒと飽和磁化σｓとの比（σｒ／σｓ）は、０．０７となる。
【００４８】
（酸化鉄の平均粒子径ｄとトナーの平均粒子径Ｄ）
酸化鉄粒子の平均粒子径ｄは、０．２２μｍであった。また、最終的に調整されたトナーの平均粒子径Ｄは、９．１５５μｍであった。これより、酸化鉄粒子の平均粒子径ｄとトナーの平均粒子径Ｄとの比（ｄ／Ｄ）は、０．０２４となる。
【００４９】
前記のように調整されたトナーについて、画像形成開始時における初期かぶり値は０．３５であり、また、６０００枚印字した後におけるかぶり値は１．０１であった。
【００５０】
一般的に、かぶり値の許容値は、２．０以下とされていることから、実施例１のトナーで測定されたかぶり値は、初期値及び６０００枚印字後の双方において許容範囲にあり、画像かぶりが抑制されたことが分かる。
▲２▼実施例２
実施例２のトナーに使用された酸化鉄粒子に関し、各種物性値が表１に示されている。
【００５１】
（保持力Ｈｃ（ｋＡ／ｍ））
測定磁場１ｋＯｅ（９７．６ｋＡ／ｍ）で測定された保持力Ｈｃは、６．７７ｋＡ／ｍ（８５ｅＯ）であった。
【００５２】
（飽和磁化σｓと残留磁化σｒ）
飽和磁化σｓは、６５Ａｍ２／ｋｇであり、また、残留磁化σｒは、８．７Ａｍ２／ｋｇであった。これより、残留磁化σｒと飽和磁化σｓとの比（σｒ／σｓ）は、０．１３となる。
【００５３】
（酸化鉄の平均粒子径ｄとトナーの平均粒子径Ｄ）
酸化鉄粒子の平均粒子径ｄは、０．１３μｍであった。また、最終的に調整されたトナーの平均粒子径Ｄは９．２２０μｍであった。これより、酸化鉄粒子の平均粒子径ｄとトナーの平均粒子径Ｄとの比（ｄ／Ｄ）は、０．０１４となる。
【００５４】
前記のように調整されたトナーについて、画像形成開始時における初期かぶり値は１．１３であり、また、６０００枚印字した後におけるかぶり値は１．２９であった。
【００５５】
一般的に、かぶり値の許容値は、２．０以下とされていることから、実施例２のトナーで測定されたかぶり値は、初期値及び６０００枚印字後の双方において許容範囲にあり、画像かぶりが抑制されたことが分かる。
▲３▼実施例３
実施例３のトナーに使用された酸化鉄粒子に関し、各種物性値が表１に示されている。
【００５６】
（保持力Ｈｃ（ｋＡ／ｍ））
測定磁場１ｋＯｅ（９７．６ｋＡ／ｍ）で測定された保持力Ｈｃは、７．４０ｋＡ／ｍ（９３ｅＯ）であった。
【００５７】
（飽和磁化σｓと残留磁化σｒ）
飽和磁化σｓは、６６Ａｍ２／ｋｇであり、また、残留磁化σｒは、９．３Ａｍ２／ｋｇであった。これより、残留磁化σｒと飽和磁化σｓとの比（σｒ／σｓ）は、０．１４となる。
【００５８】
（酸化鉄の平均粒子径ｄとトナーの平均粒子径Ｄ）
酸化鉄粒子の平均粒子径ｄは、０．２２μｍであった。また、最終的に調整されたトナーの平均粒子径Ｄは８．９０７μｍであった。これより、酸化鉄粒子の平均粒子径ｄとトナーの平均粒子径Ｄとの比（ｄ／Ｄ）は、０．０２１となる。
【００５９】
前記のように調整されたトナーについて、画像形成開始時における初期かぶり値は０．５６であり、また、６０００枚印字した後におけるかぶり値は１．０３であった。
【００６０】
一般的に、かぶり値の許容値は、２．０以下とされていることから、実施例３のトナーで測定されたかぶり値は、初期値及び６０００枚印字後の双方において許容範囲にあり、画像かぶりが抑制されたことが分かる。
▲４▼実施例４
実施例４のトナーに使用された酸化鉄粒子に関し、各種物性値が表１に示されている。
【００６１】
（保持力Ｈｃ（ｋＡ／ｍ））
測定磁場１ｋＯｅ（９７．６ｋＡ／ｍ）で測定された保持力Ｈｃは、９．０７ｋＡ／ｍ（１１４ｅＯ）であった。
【００６２】
（飽和磁化σｓと残留磁化σｒ）
飽和磁化σｓは、５９．６Ａｍ２／ｋｇであり、また、残留磁化σｒは、１０Ａｍ２／ｋｇであった。これより、残留磁化σｒと飽和磁化σｓとの比（σｒ／σｓ）は、０．１７となる。
【００６３】
（酸化鉄の平均粒子径ｄとトナーの平均粒子径Ｄ）
酸化鉄粒子の平均粒子径ｄは、０．２３μｍであった。また、最終的に調整されたトナーの平均粒子径Ｄは９．０４１μｍであった。これより、酸化鉄粒子の平均粒子径ｄとトナーの平均粒子径Ｄとの比（ｄ／Ｄ）は、０．０２５となる。
【００６４】
前記のように調整されたトナーについて、画像形成開始時における初期かぶり値は１．１７であり、また、６０００枚印字した後におけるかぶり値は１．２０であった。
【００６５】
一般的に、かぶり値の許容値は、２．０以下とされていることから、実施例３のトナーで測定されたかぶり値は、初期値及び６０００枚印字後の双方において許容範囲にあり、画像かぶりが抑制されたことが分かる。
２．各比較例のトナーについて
▲１▼比較例１
比較例１のトナーに使用された酸化鉄粒子に関し、各種物性値が表１に示されている。
【００６６】
（保持力Ｈｃ（ｋＡ／ｍ））
測定磁場１ｋＯｅ（９７．６ｋＡ／ｍ）で測定された保持力Ｈｃは、２２．５ｋＡ／ｍ（２８３ｅＯ）であった。
【００６７】
（飽和磁化σｓと残留磁化σｒ）
飽和磁化σｓは、０．６Ａｍ２／ｋｇであり、また、残留磁化σｒは、０．２Ａｍ２／ｋｇであった。これより、残留磁化σｒと飽和磁化σｓとの比（σｒ／σｓ）は、０．３３となる。
【００６８】
（酸化鉄の平均粒子径ｄとトナーの平均粒子径Ｄ）
酸化鉄粒子の平均粒子径ｄは、０．３μｍであった。また、最終的に調整されたトナーの平均粒子径Ｄは８．８３２μｍであった。これより、酸化鉄粒子の平均粒子径ｄとトナーの平均粒子径Ｄとの比（ｄ／Ｄ）は、０．０３４となる。
【００６９】
前記のように調整されたトナーについて、画像形成開始時における初期かぶり値は２．３９であり、また、６０００枚印字した後におけるかぶり値は３．１１であった。
【００７０】
一般的に、かぶり値の許容値は、２．０以下とされていることからすれば、実施例３のトナーで測定されたかぶり値は、初期値及び６０００枚印字後の双方において許容範囲を大きく外れており、画像かぶりが充分に抑制されていないことが分かる。
▲２▼比較例２
比較例２のトナーに使用された酸化鉄粒子に関し、各種物性値が表１に示されている。
【００７１】
（保持力Ｈｃ（ｋＡ／ｍ））
測定磁場１ｋＯｅ（９７．６ｋＡ／ｍ）で測定された保持力Ｈｃは、４．６２ｋＡ／ｍ（５８ｅＯ）であった。
【００７２】
（飽和磁化σｓと残留磁化σｒ）
飽和磁化σｓは、０．２Ａｍ２／ｋｇであり、また、残留磁化σｒは、０．１Ａｍ２／ｋｇであった。これより、残留磁化σｒと飽和磁化σｓとの比（σｒ／σｓ）は、０．５となる。
【００７３】
（酸化鉄の平均粒子径ｄとトナーの平均粒子径Ｄ）
酸化鉄粒子の平均粒子径ｄは、０．０１７μｍであった。また、最終的に調整されたトナーの平均粒子径Ｄは９．２４０μｍであった。これより、酸化鉄粒子の平均粒子径ｄとトナーの平均粒子径Ｄとの比（ｄ／Ｄ）は、０．００２となる。
【００７４】
前記のように調整されたトナーについて、画像形成開始時における初期かぶり値は５．０６であった。かかるかぶり値の値は、画像形成の初期において、かぶり値の許容値（２．０）から大きく外れており、従って、６０００枚の印字を行うまでもなく、画像かぶりが全く抑制されていないことが分かる。
３．酸化鉄平均粒子径ｄとトナー平均粒子径Ｄの比（ｄ／Ｄ）とかぶりとの関係
前記表１に基づき、酸化鉄粒子の平均粒子径ｄとトナー粒子の平均粒子径Ｄとの比（ｄ／Ｄ）の値とかぶり値の関係について調べるべく、比（ｄ／Ｄ）の値とかぶり値との関係をプロットした。この結果が図３に示されている。図３は比（ｄ／Ｄ）の値とかぶり値の関係を示すグラフであり、横軸は比（ｄ／Ｄ）の値、縦軸はかぶり値の値を示す。
【００７５】
図３において、Ａは実施例１、Ｂは実施例２、Ｃは実施例３、Ｄは実施例４、Ｅは比較例１、Ｆは比較例２について、それぞれ得られたプロットを示す。
【００７６】
ここに、かぶり値の許容値は２．０以下であることが必要であることから、効率的に画像かぶりを抑制するためには、図３から明らかなように、酸化鉄粒子の平均粒子径ｄとトナー粒子の平均粒子径Ｄとの比（ｄ／Ｄ）の値は、０．０１０〜０．０３０の範囲に存在する必要がある。比（ｄ／Ｄ）の値が０．０３以上となったり、また、０．０１０以下になると、かぶり値は２．０以上となってしまい、画像かぶりを効率的に抑制することができなくなる。
４．飽和磁化σｓと残留磁化σｒとの比（σｒ／σｓ）とかぶり値との関係
酸化鉄粒子について測定された飽和磁化σｓと残留磁化σｒとの比（σｒ／σｓ）の値とかぶり値の関係について調べるべく、比（σｒ／σｓ）の値とかぶり値との関係をプロットした。この結果が図４に示されている。図４は比（σｒ／σｓ）の値とかぶり値の関係を示すグラフであり、横軸は比（σｒ／σｓ）の値、縦軸はかぶり値の値を示す。
【００７７】
図４において、Ａは実施例１、Ｂは実施例２、Ｃは実施例３、Ｄは実施例４、Ｅは比較例１、Ｆは比較例２について、それぞれ得られたプロットを示す。
【００７８】
ここに、かぶり値の許容値は２．０以下であることが必要であることから、効率的に画像かぶりを抑制するためには、図４から明らかなように、酸化鉄粒子の飽和磁化（σｓ）と残留磁化（σｒ）との比（σｒ／σｓ）の値は、０．３０以下の範囲に存在する必要がある。比（σｒ／σｓ）の値が０．０３以上となると、かぶり値は２．０以上となってしまい、画像かぶりを効率的に抑制することができなくなる。
【００７９】
ここに、比（σｒ／σｓ）の値が０．０３以下である場合には、非磁性現像ローラを使用する非磁性現像プロセスにおいては、飽和磁化σｓが大きくても残留磁化σｒが小さい場合にはトナー間の磁気的凝集力は弱くなってトナー間の凝集を防止でき、また、残留磁化σｒと飽和磁化σｓとの比（σｒ／σｓ）が小さければトナーの流動性を悪化させることなく静電潜像を現像することができる。この結果、画像かぶりを効率的に抑制することが可能となる。
【００８０】
これに対して、残留磁化σｒが小さくて且つ飽和磁化σｓも小さい場合（両者の比（σｒ／σｓ）が大きい場合）には、酸化鉄自信の磁化力が弱くなって、トナー全体の帯電性が不均一となることから、画像かぶりが発生し易くなる。
【００８１】
【発明の効果】
以上説明した通り本発明に係る静電現像トナーによれば、トナーの平均粒子径Ｄと着色剤としてトナーに含有される酸化鉄粒子の平均粒子径ｄとの比（ｄ／Ｄ）の値を０．０１〜０．０３の範囲に設定し、また、酸化鉄粒子の残留磁化σｒと飽和磁化σｓとの比（σｒ／σｓ）の値を０．３以下に設定することにより、画像のかぶり効率的に抑制することが可能な静電現像トナー提供することができる。
【図面の簡単な説明】
【図１】レーザプリンタの縦断側断面図である。
【図２】レーザプリンタの現像ユニット及び感光ドラム部分の拡大側面図である。
【図３】比（ｄ／Ｄ）の値とかぶり値の関係を示すグラフである。
【図４】比（σｒ／σｓ）の値とかぶり値の関係を示すグラフである。
【符号の説明】
１　　　　　レーザプリンタ
２０　　　　感光ドラム
２２　　　　光導電層
５６　　　　現像ローラ
【図１】
2004117936.tif 000003
【図２】
2004117936.tif 000004
【図３】
2004117936.tif 000005
【図４】
2004117936.tif 000006